(57)【要約】【課題】高い放熱性を有する回路部品（ＭＩＤ）を提供する。【解決手段】  回路部品であって、金属部材と、前記金属部材上に形成されている短絡防止層と、前記短絡防止層上に形成されている樹脂層と、前記樹脂層上に形成されており、メッキ膜を含む回路パターンと、前記樹脂層上に実装されており、前記回路パターンと電気的に接続する実装部品とを有し、前記樹脂層上に溝が形成されており、前記溝内に前記回路パターンを構成するメッキ膜が形成されている。【選択図】  図１
2020025123.tif 000002
【特許請求の範囲】
【請求項１】
回路部品であって、
金属部材と、
前記金属部材上に形成されている短絡防止層と、
前記短絡防止層上に形成されている樹脂層と、
前記樹脂層上に形成されており、メッキ膜を含む回路パターンと、
前記樹脂層上に実装されており、前記回路パターンと電気的に接続する実装部品とを有し、
前記樹脂層上に溝が形成されており、
前記溝内に前記回路パターンを構成するメッキ膜が形成されていることを特徴とする回路部品。
【請求項２】
前記短絡防止層が、セラミックスを含むことを特徴とする請求項１に記載の回路部品。
【請求項３】
前記セラミックスが、酸化アルミニウム、窒化アルミニウム、窒化ホウ素、窒化珪素、酸化ベリリウム、炭化ケイ素、イットリア及びジルコニアからなる群から選択される１つであることを特徴とする請求項２に記載の回路部品。
【請求項４】
前記短絡防止層が、レーザー光照射により凹凸が形成され難い無機化合物、又は前記レーザー光を透過させる無機化合物から形成されていることを特徴とする請求項１〜３のいずれか一項に記載の回路部品。
【請求項５】
前記短絡防止層の膜厚が、１μｍ〜１００μｍであることを特徴とする請求項１〜４のいずれか一項に記載の回路部品。
【請求項６】
前記樹脂層が、熱可塑性樹脂、熱硬化性樹脂又は紫外線硬化性樹脂を含むことを特徴とする請求項１〜５のいずれか一項に記載の回路部品。
【請求項７】
前記樹脂層が、熱硬化性樹脂を含むことを特徴とする請求項６に記載の回路部品。
【請求項８】
前記熱硬化性樹脂がエポキシ樹脂であることを特徴とする請求項７に記載の回路部品。
【請求項９】
前記メッキ膜の厚さは前記溝の深さより小さく、
前記実装部品は、前記溝を跨いで配置されており、
前記溝内に、前記メッキ膜と前記実装部品とを電気的に接続するハンダを有することを特徴とする請求項１〜８のいずれか一項に記載の回路部品。
【請求項１０】
前記樹脂層上において、前記実装部品は前記溝の両側の接地面に当接していることを特徴とする請求項９に記載の回路部品。
【請求項１１】
前記溝は、前記樹脂層上において、前記実装部品と対向する領域から、前記領域の外に延びていることを特徴とする請求項９又は１０に記載の回路部品。
【請求項１２】
前記金属部材の前記短絡防止層が形成されている面の表面粗さＲｚが、１０μｍ〜５００μｍであることを特徴とする請求項１〜１１のいずれか一項に記載の回路部品。
【請求項１３】
前記樹脂層は、その表面に、前記実装部品に隣接して配置される凸部を有することを特徴とする請求項１〜１２のいずれか一項に記載の回路部品。
【請求項１４】
前記実装部品がＬＥＤであることを特徴とする請求項１〜１３のいずれか一項に記載の回路部品。
【発明の詳細な説明】
【技術分野】
【０００１】
本発明は、樹脂層に回路パターンが形成され、実装部品が実装された回路部品に関する。
【背景技術】
【０００２】
近年、ＭＩＤ（Ｍｏｌｄｅｄ  Ｉｎｔｅｒｃｏｎｎｅｃｔｅｄ  Ｄｅｖｉｃｅ）が、スマートフォン等で実用化されており、今後、自動車分野での応用拡大が期待されている。ＭＩＤは、樹脂成形体の表面に金属膜で回路を形成したデバイスであり、製品の軽量化、薄肉化及び部品点数削減に貢献できる。
【０００３】
発光ダイオード（ＬＥＤ）が実装されたＭＩＤも提案されている。ＬＥＤは、通電により発熱するため背面からの排熱が必要であり、ＭＩＤの放熱性を高めることが重要となる。特許文献１では、ＭＩＤと金属製の放熱材料とを一体化した複合部品が提案されている。また、特許文献１のＭＩＤでは、メッキ膜により回路パターンを形成している。
【先行技術文献】
【特許文献】
【０００４】
【特許文献１】特許第３４４３８７２号公報
【発明の概要】
【発明が解決しようとする課題】
【０００５】
しかし、近年、電子機器は高性能化及び小型化し、これに用いられるＭＩＤも高密度、高機能化が進み、より高い放熱性が要求されている。本発明は、これらの課題を解決するものであり、高い放熱性を有する回路部品（ＭＩＤ）を提供する。
【課題を解決するための手段】
【０００６】
本発明に従えば、回路部品であって、回路部品であって、金属部材と、前記金属部材上に形成されている短絡防止層と、前記短絡防止層上に形成されている樹脂層と、前記樹脂層上に形成されており、メッキ膜を含む回路パターンと、前記樹脂層上に実装されており、前記回路パターンと電気的に接続する実装部品とを有し、前記樹脂層上に溝が形成されており、前記溝内に前記回路パターンを構成するメッキ膜が形成されていることを特徴とする回路部品が提供される。
【０００７】
前記短絡防止層が、セラミックスを含んでもよく、前記セラミックスが、酸化アルミニウム、窒化アルミニウム、窒化ホウ素、窒化珪素、酸化ベリリウム、炭化ケイ素、イットリア及びジルコニアからなる群から選択される１つであってもよい。また、前記短絡防止層が、レーザー光照射により凹凸が形成され難い無機化合物、又は前記レーザー光を透過させる無機化合物により形成されていてもよい。前記短絡防止層の膜厚が、１μｍ〜１００μｍであってもよい。
【０００８】
前記樹脂層が、熱可塑性樹脂、熱硬化性樹脂又は紫外線硬化性樹脂を含んでもよく、前記熱硬化性樹脂がエポキシ樹脂であってもよい。
【０００９】
前記メッキ膜の厚さは前記溝の深さより小さく、前記実装部品は、前記溝を跨いで配置されており、前記溝内に、前記メッキ膜と前記実装部品とを電気的に接続するハンダを有してもよい。前記樹脂層上において、前記実装部品は前記溝の両側の接地面に当接していてもよい。前記溝は、前記樹脂層上において、前記実装部品と対向する領域から、前記領域の外に延びていてもよい。前記金属部材の前記短絡防止層が形成されている面の表面粗さＲｚが、１０μｍ〜５００μｍであってもよい。
【００１０】
前記樹脂層は、その表面に、前記実装部品に隣接して配置される凸部を有してもよい。前記実装部品がＬＥＤであってもよい。
【発明の効果】
【００１１】
高い放熱性を有する回路部品（ＭＩＤ）を提供する。
【図面の簡単な説明】
【００１２】
【図１】図１（ａ）は、実施形態の回路部品の上面模式図であり、図１（ｂ）は、図１（ａ）のＢ１‐Ｂ１線断面模式図である。
【図２】図２は、図１（ｂ）に示す回路部品の一部拡大図である。
【図３】図３(ａ)は、実施形態の回路部品における、ハンダの溶解前（ハンダリフロー前）の実装部品周辺の様子を示す断面模式図であり、図３（ｂ）は、ハンダの溶解後（ハンダリフロー後）の実装部品周辺の様子を示す断面模式図である。
【図４】図４（ａ）は、実施形態の回路部品に用いる金属部材の断面模式図であり、図４（ｂ）は、表面に短絡防止層を形成した金属部材の断面模式図である。
【図５】図５（ａ）は、実施形態の回路部品の製造途中の構造を示す上面模式図であり、図５（ｂ）は、図５（ａ）のＢ５‐Ｂ５線断面模式図である。
【図６】図６（ａ）は、実施形態の回路部品の製造途中の構造を示す別の上面模式図であり、図６（ｂ）は、図６（ａ）のＢ６‐Ｂ６線断面模式図である。
【図７】図７(ａ)は、実施形態の変形例の回路部品における、ハンダの溶解前（ハンダリフロー前）の実装部品周辺の様子を示す断面模式図であり、図７（ｂ）は、ハンダの溶解後（ハンダリフロー後）の実装部品周辺の様子を示す断面模式図である。
【図８】図８(ａ)は、樹脂層の実装領域に溝を有さない回路部品における、ハンダの溶解前（ハンダリフロー前）の実装部品周辺の様子を示す断面模式図であり、図８（ｂ）は、ハンダの溶解後（ハンダリフロー後）の実装部品周辺の様子を示す断面模式図である。
【発明を実施するための形態】
【００１３】
［回路部品］
図１（ａ）、（ｂ）及び図２に示す回路部品１００について説明する。回路部品１００は、金属部材５０と、短絡防止層６０と、樹脂層１０と、メッキ膜２１を含む回路パターン２０と、実装部品３０とを含む。短絡防止層６０と樹脂層１０は、この順で金属部材５０上に形成されている。メッキ膜２１を含む回路パターン２０は、樹脂層１０のレーザー光により粗化された部分に形成されている。実装部品３０は、樹脂層１０上に実装されており、回路パターン２０と電気的に接続している。樹脂層１０の実装部品３０が実装されている面を実装面１０ａとする。
【００１４】
金属部材５０は、樹脂層１０に実装される実装部品３０が発する熱を放熱する。したがって、金属部材５０には放熱性のある金属を用いることが好ましく、例えば、鉄、銅、アルミニウム、チタン、マグネシウム、ステンレス鋼（ＳＵＳ）等を用いることができる。中でも、軽量化、放熱性及びコストの観点から、マグネシウム、アルミニウムを用いることが好ましい。これらの金属は、それぞれ単独で用いてもよいし、２種類以上を混合して用いてもよい。金属部材５０の熱伝導率は、例えば、８０〜３００Ｗ/ｍ・Ｋである。本実施形態においては、ダイカストによって成形したアルミ合金の放熱フィンを用いる。
【００１５】
金属部材５０の短絡防止層６０が形成されている面５０ａは、放熱効率を高めるために、粗化されて凹凸が形成されていることが好ましい。面５０ａの表面粗さＲｚは、樹脂層１０が含有する絶縁性熱伝導フィラーの最大粒子径より大きいことが好ましく、例えば、１０μｍ〜５００μｍであり、好ましくは３０μｍ〜２００μｍであり、より好ましくは、５０μｍ〜１００μｍである。表面粗さＲｚは、顕微鏡を用いた面５０ａの表面観察、断面観察等により求められる。
【００１６】
短絡防止層６０は、金属部材５０の面５０ａ上に形成されている。短絡防止層６０は、樹脂層１０よりもレーザー光により切削され難いとう性質を有する。これにより、レーザー光により粗化された部分に形成されるメッキ膜２１と、金属部材５０との短絡を防止できる。短絡防止層６０は、レーザー光により発生する熱によるダメージ（劣化）を低減するために、耐熱性を有する緻密な層であるか、又はレーザー光の吸収率が低い（レーザー光の透過率が高い）ことが好ましい。ここで、レーザー光とは、メッキ膜２１の密着強度向上のために、樹脂層１０の粗化に用いるレーザー光であり、例えば、波長１０６４〜１０９４ｎｍのＹＶ０４レーザーやファイバーレーザーである。
【００１７】
短絡防止層６０は、樹脂層１０と共に回路パターン２０と金属部材５０とを絶縁させて短絡を防止するため、絶縁性を有する。この絶縁性の程度は、回路部品１００の用途（アプリケーション）にもよるが、例えば、５００Ｖ電圧の印加により５０００ＭΩ以上の抵抗を有することが好ましい。
【００１８】
また、短絡防止層６０は、回路部品１００の放熱性を高めるため、高い熱伝導率を有することが好ましい。このように、短絡防止層６０は、絶縁性と高い熱伝導率とを併せ持つ、絶縁熱伝導層（絶縁放熱層）であることが好ましい。短絡防止層６０の熱伝導率は、例えば、５〜１５０Ｗ/ｍ・Ｋである。また、樹脂層１０上の実装部品３０の発する熱を効率的に金属部材５０へ逃すため、短絡防止層６０の熱伝導率は、金属部材５０の熱伝導率より低く、樹脂層１０の熱伝導率より高いことが好ましい。
【００１９】
短絡防止層６０は、レーザー光照射により凹凸が形成され難い無機化合物、又はレーザー光を透過させる（吸収しない）無機化合物から形成されていることが好ましい。そのような無機化合物としては、例えば、セラミックス、又は、ダイヤモンドライクカーボン（ＤＬＣ）、酸化グラフェン等の炭素材料を含む。セラミックスとしては、酸化アルミニウム（アルミナ）、窒化アルミニウム、窒化ホウ素、窒化珪素、酸化ベリリウム、炭化ケイ素、イットリア、ジルコニア、二酸化チタン、二酸化珪素、粘土鉱物等が挙げられ、中でも、低コストで緻密な薄膜を形成し易いイットリアやアルミナが好ましい。これらのセラミックスは、それぞれ単独で用いてもよいし、２種類以上を混合して用いてもよい。
【００２０】
短絡防止層６０の膜厚は、例えば、１μｍ〜１００μｍであり、好ましくは、５μｍ〜２０μｍであり、より好ましくは、５μｍ〜１０μｍである。また、短絡防止層６０は、金属部材５０の面５０ａの凹凸を埋めてしまわない程度の膜厚とすることが好ましい。また、短絡防止層６０の樹脂層１０が形成される面６０ａは、金属部材５０の面５０ａの凹凸を反映して、面５０ａと同等程度の表面粗さＲｚであることが好ましい。したがって、短絡防止層６０の膜厚は、表面５０ａの表面粗さＲｚより小さいことが好ましい。これにより、短絡防止層６０と樹脂層１０との密着強度を高められる。
【００２１】
尚、短絡防止層６０は、その熱伝導率が比較的低い１Ｗ／ｍＫ程度であっても、レーザー光の吸収率が低ければ（レーザー光の透過率が高ければ）、レーザー光により切削され難いため、メッキ膜２１と金属部材５０との短絡を十分に防止できる。このような材料としては、例えば、二酸化珪素が挙げられる。但し、短絡防止層６０の熱伝導率が比較的低い場合は、放熱性向上のため、短絡防止層６０の膜厚を０．５〜１０μｍ程度に薄くすることが好ましい。
【００２２】
樹脂層１０は、短絡防止層６０の面６０ａ上に形成されている。樹脂層１０は、短絡防止層６０と共に回路パターン２０と金属部材５０とを絶縁させて短絡を防止するため、絶縁性を有する。この絶縁性の程度は、回路部品１００の用途（アプリケーション）にもよるが、５００Ｖ電圧の印加により５０００ＭΩ以上の抵抗を有することが望ましい。また、回路部品１００の放熱性を高めるため、ある程度の熱伝導率を有する。このように、樹脂層１０は、絶縁性とある程度の熱伝導率とを併せ持つ、絶縁放熱樹脂層である。樹脂層１０の熱伝導率は、例えば、１〜５Ｗ/ｍ・Ｋである。
【００２３】
樹脂層１０は、樹脂を含む。本実施形態では、実装部品３０がハンダ付けにより樹脂層１０に実装される。このため、樹脂層１０に用いる樹脂は、ハンダリフロー耐性を有する耐熱性のある高融点の樹脂が好ましい。樹脂層１０に用いる樹脂の融点は、２６０℃以上であることが好ましく、２９０℃以上であることがより好ましい。尚、実装部品３０の実装に、低温ハンダを用いる場合はこの限りではない。
【００２４】
樹脂層１０に用いる樹脂は、例えば、熱硬化性樹脂、熱可塑性樹脂、紫外線硬化性樹脂を用いることができる。中でも、薄く成形することが容易であり、成形精度が高く、更に硬化後は高耐熱性及び高密度を有する熱硬化樹脂が好ましい。熱硬化性樹脂としては、例えば、エポキシ樹脂、シリコーン樹脂、ポリイミド樹脂等の耐熱樹脂を用いることができ、中でもエポキシ樹脂が好ましい。光硬化性樹脂としては、例えば、ポリイミド樹脂、エポキシ樹脂等を用いることができる。熱可塑性樹脂としては、例えば、６Ｔナイロン（６ＴＰＡ）、９Ｔナイロン（９ＴＰＡ）、１０Ｔナイロン（１０ＴＰＡ）、１２Ｔナイロン（１２ＴＰＡ）、ＭＸＤ６ナイロン（ＭＸＤＰＡ）等の芳香族ポリアミド及びこれらのアロイ材料、ポリフェニレンサルファイド（ＰＰＳ）、液晶ポリマー（ＬＣＰ）、ポリエーテルエーテルケトン（ＰＥＥＫ）、ポリエーテルイミド（ＰＥＩ）、ポリフェニルスルホン（ＰＰＳＵ）等を用いることができる。これらの熱硬化性樹脂、紫外線硬化性樹脂及び熱可塑性樹脂は、それぞれ単独で用いてもよいし、２種類以上を混合して用いてもよい。
【００２５】
本実施形態の樹脂層１０は、絶縁性熱伝導フィラーを含んでもよい。絶縁性熱伝導フィラーとは、ここでは、熱伝導率１Ｗ／ｍ・Ｋ以上のフィラーであり、カーボン等の導電性の放熱材料は除外される。絶縁性熱伝導フィラーとしては、例えば、高熱伝導率の無機粉末である、酸化アルミニウム、酸化ケイ素、酸化マグネシウム、水酸化マグネシウム、窒化ホウ素、窒化アルミニウム等のセラミックス粉が挙げられる。フィラー同士の接触率を高めて熱伝達性を高めるために、ワラストナイト等の棒状、タルクや窒化ホウ素等の板状のフィラーを混合してもよい。これらの絶縁性熱伝導フィラーは、それぞれ単独で用いてもよいし、２種類以上を混合して用いてもよい。
【００２６】
絶縁性熱伝導フィラーの粒径（粒子サイズ）は、例えば、比較的安価なセラミック粒子を用いる場合、３０μｍ〜１００μｍが好ましい。また、樹脂層１０の厚さｄ１を薄くする場合には、絶縁性熱伝導フィラーの粒径は、３０μｍ〜５０μｍが好ましい。また、放熱性向上のため、絶縁性熱伝導フィラーの粒径は、金属部材５０の面５０ａの表面粗さＲｚより小さい方が好ましい。絶縁性熱伝導フィラーの粒径が面５０ａの表面粗さＲｚより小さいと、より多くの絶縁性熱伝導フィラーが、面５０ａと同等の表面粗さを有する短絡防止層６０の面６０ａの凹部内に存在できる。これにより、実装部品３０が発する熱を、絶縁性熱伝導フィラー及び短絡防止層６０を介して、金属部材５０へ逃がし易くなり、回路部品１００の放熱性が向上する。
【００２７】
絶縁性熱伝導フィラーは、樹脂層１０中に例えば、１０重量％〜９０重量％含まれ、３０重量％〜８０重量％含まれることが好ましい。絶縁性熱伝導フィラーの配合量が上記範囲内であると、本実施形態の回路部品１００は、十分な放熱性を得られる。
【００２８】
樹脂層１０は、更に、その強度を制御するために、ガラス繊維、チタン酸カルシウム等の棒状又は針状のフィラーを含んでもよい。また、樹脂層１０は、必要に応じて、樹脂成形体に添加される汎用の各種添加剤を含んでもよい。尚、これ以降、樹脂層１０を構成する樹脂、絶縁性熱伝導フィラー等を全て含む材料を「樹脂材料」と記載する場合がある。
【００２９】
図２に示すように、実装部品３０の底面３０ｂと対向する樹脂層１０の表面（実装領域１２）と、短絡防止層６０との間の距離を距離ｄ１とする。実装部品３０と対向する樹脂層１０の表面（実装領域１２）に形成されているメッキ膜２１と、短絡防止層６０との間の距離を距離ｄ２とする。回路部品１００において、樹脂層１０の厚さは、回路部品１００の用途に応じて適宜決定できるが、樹脂層１０の厚さが薄いほど、回路部品１００の放熱性は向上する傾向がある。特に、発熱源となる実装部品３０が実装されている部分の厚さ、即ち、図２に示す距離ｄ１が小さければ、結果として、距離ｄ２が小さくなり、回路部品１００の放熱性は向上する。一方で、距離ｄ１が小さ過ぎると、樹脂層１０の成形において、樹脂が流動性し難くなり生産性が低下する。これらの観点から、距離ｄ１は、例えば、１０μｍ〜５００μｍであり、好ましくは、３０μｍ〜３００μｍであり、より好ましくは、５０〜１５０μｍである。また、距離ｄ２が小さければ、回路部品１００の放熱性は向上するが、距離ｄ２が小さ過ぎると、メッキ膜２１と金属部材５０とが短絡する虞がある。但し、短絡防止層６０が、例えば、レーザー光を吸収しない等の性質を有し、レーザー光照射により非常に劣化し難い場合は、距離ｄ２＝０、即ち、メッキ膜２１と短絡防止層６０とが接触してもよい。短絡防止層６０は絶縁性であるため、ｄ２＝０であっても、メッキ膜２１と金属部材５０とは短絡しない。これらの観点から、距離ｄ２は、例えば、０μｍ〜１００μｍであり、好ましくは、５μｍ〜５０μｍであり、より好ましくは、５μｍ〜３０μｍである。
【００３０】
ここで、距離ｄ１、ｄ２は、樹脂層１０の表面（実装面１０ａ）の垂線ｍ（図１（ｂ）参照）方向の距離である。また、図２に示すように、短絡防止層６０の面６０ａやメッキ膜２１の下面（溝１３の底）が平坦でなく凹凸を有する場合、実装面１０ａと面６０ａとの間の距離、溝１３の底と面６０ａとの間の距離は変動する。このような場合、距離ｄ１、ｄ２は、これらの距離の平均値を意味する。尚、本実施形態においては、樹脂層１０の厚さは、ほぼ一定であるので、距離ｄ１は、樹脂層１０の厚さｄ１（図１参照）でもある。
【００３１】
回路パターン２０は、樹脂層１０の実装面１０ａにメッキ膜２１により形成されている。回路パターン２０は、絶縁体である樹脂層１０上に形成されるため、無電解メッキにより形成されることが好ましい。したがって、回路パターン２０は、例えば、無電解ニッケルリンメッキ膜、無電解銅メッキ膜、無電解ニッケルメッキ膜等の無電解メッキ膜を含んでもよく、中でも、無電解ニッケルリンメッキ膜を含むことが好ましい。樹脂層１０上の無電解メッキ膜の上に、更に、他の種類の無電解メッキ膜や電解メッキ膜を積層して、回路パターン２０を形成してもよい。メッキ膜２１の総厚さを厚くすることで回路パターン２０の電気抵抗を小さくできる。電気抵抗を下げる観点から、回路パターン２０は、無電解銅メッキ膜、電解銅メッキ膜、電解ニッケルメッキ膜等を含むことが好ましい。また、メッキ膜のハンダの濡れ性を向上させるために、金、銀、錫等のメッキ膜を回路パターン２０の最表面に形成してもよい。
【００３２】
尚、回路パターン２０の最表面に金メッキ膜を設けると、ハンダの濡れ性が向上すると共に、回路パターン２０の腐食を防止できる。しかし、回路パターン２０の最表面全面に金メッキ膜を設けるとコストが上昇する。コスト上昇を抑制しつつ回路パターン２０の腐食を防止するため、実装面１０ａにおいて、実装部品３０がハンダ付けされる領域（実装領域１２）以外をレジストで覆い、実装領域１２に形成される回路パターン２０の最表面のみに金メッキ膜を形成してもよい。実装領域１２では、金メッキ膜によりハンダの濡れ性が向上すると共に回路パターン２０の腐食が抑制され、実装領域１２以外の部分では、安価なレジストにより回路パターン２０の腐食が抑制される。
【００３３】
また、本実施形態では、回路パターン２０は、レーザー光照射等により粗化された粗化部分（レーザー描画部分）に形成されている。これにより、回路パターン２０を構成するメッキ膜２１と樹脂層１０との密着強度が向上する。
【００３４】
実装部品３０は、実装面１０ａに、底面３０ｂを対向させて実装されている。実装面１０ａにおいて、底面３０ｂが対向する領域が実装領域１２である。実装部品３０と回路パターン２０とは、ハンダ４０により電気的に接続される。ハンダ４０は、特に限定されず、汎用のものを用いることができる。実装部品３０は、通電により熱を発生して発熱源となる。
【００３５】
実装部品３０は任意のものを用いることができ、例えば、ＬＥＤ（発光ダイオード）、パワーモジュール、ＩＣ（集積回路）、熱抵抗等が挙げられる。本実施形態では、直列接続された複数（４個）のＬＥＤを実装部品３０として用いる（図１（ａ）及び（ｂ））。本実施形態では、実装部品（ＬＥＤ）３０の電極３１と回路パターン２０とが、ハンダ４０を介して接続する。尚、実装面１０ａ上に実装する実装部品３０の個数は任意であり、回路部品１００の用途に応じて、適宜決定できる。
【００３６】
図２に示すように、実装面１０ａにおいて、少なくとも実装領域１２に溝１３が形成されている。実装部品３０は、溝１３を跨いで配置され、実装領域１２における、溝１３の両側の接地面１４と接触する。接地面１４によって、実装部品３０の高さ方向の位置決めが行なわれる。即ち、実装部品３０は、接地面１４により、実装面１０ａの垂直方向における位置が決定される。溝１３の数は任意であり、１本であっても、複数本であってもよく、実装部品３０の大きさ等に合わせて適宜決定できる。本実施形態では、実装領域１２に、２本の溝１３ａ、１３ｂを設ける。これより、３つの接地面１４ａ、１４ｂ、１４ｃが形成される。２つの溝１３ａ及び１３ｂに挟まれる、接地面１４ｂを有する壁１６は、溝１３ａ及び１３ｂ内にそれぞれ形成されるメッキ膜２１の短絡を防止する効果もある。
【００３７】
接地面１４ａ、１４ｂ、１４ｃのそれぞれは、水平であり、３つの接地面１４ａ、１４ｂ、１４ｃの高さ（実装面１０ａに垂直な方向における位置）は同一である。本実施形態において、接地面１４ａ、１４ｂ、１４ｃは、実装面１０ａ内の領域であり、実装面１０ａと同一の水平面内に存在する。溝１３は、実装領域１２のみに形成されていてもよいし、実装領域１２から実装領域外に延びていてもよい。本実施形態では、図１（ａ）に示すように、実装面１０ａにおいて、溝１３は実装領域１２から実装領域１２の外、即ち、実装部品３０の底面３０ｂと対向していない領域に延びている。
【００３８】
図２に示すように、溝１３ａ、１３ｂ内には、回路パターン２０の一部を構成するメッキ膜２１が形成されており、溝１３ａ、１３ｂ内のメッキ膜２１の厚さは溝１３ａ、１３ｂの深さより小さい。即ち、メッキ膜２１は、溝１３ａ、１３ｂ内に収まっており、メッキ膜２１の表面２１ａは、溝１３ａ、１３ｂから突出していない。溝１３ａ、１３ｂ内のメッキ膜２１は、溝１３ａ、１３ｂの上に溝１３ａ、１３ｂを跨ぐように配置されている実装部品３０と直接接触していない。溝１３ａ、１３ｂ内のメッキ膜２１と、実装部品３０とは、ハンダ４０によって電気的に接続される。
【００３９】
溝１３の大きさは特に制限されず、実装部品３０の大きさ等に応じて適宜設定できる。溝１３の深さは、例えば、３０μｍ〜３００μｍ、５０μｍ〜２００μｍであり、溝１３の幅は、例えば、０．１ｍｍ〜５．０ｍｍ、０．５ｍｍ〜１．０ｍｍである。溝１３内に形成されるメッキ膜２１の厚さは、例えば、５μｍ〜１００μｍ、１０μｍ〜８０μｍである。メッキ膜の表面２１ａと接地面１４との距離は、例えば、５μｍ〜５０μｍ、１０μｍ〜３０μｍである。溝１３の深さ及び幅、メッキ膜２１の厚さ、メッキ膜の表面２１ａと接地面１４との距離が一定でない（変動する場合）は、これらの平均値が上記範囲内であることが好ましい。尚、本実施形態では、詳細は後述するが、樹脂層１０の成形と同時に実装面１０ａに溝１３を形成し（図５参照）、その後、メッキ膜２１が形成される溝１３の底をレーザー光照射により粗化する。レーザー光により切削されるため、溝１３の深さは、成形時よりも粗化した分だけ深くなる。したがって、本実施形態において、溝１３の深さとは、溝１３の成形時の深さと、レーザー光の切削の深さとの合計である。
【００４０】
以上説明した本実施形態の回路部品１００では、金属部材５０上に短絡防止層６０を設けることで、以下に説明するように、回路部品１００の放熱性を向上させることができる。
【００４１】
本実施形態では、図２に示す、メッキ膜２１と短絡防止層６０との間の距離ｄ２が小さい程、回路部品１００の放熱性が向上する。一方で、メッキ膜２１は、樹脂層１０において、レーザー光等により粗化された部分に形成されている。粗化部分では、樹脂層１０中のボイドと粗化部分との結合、樹脂層１０中のフィラーの欠落等により、回路パターン２０（メッキ膜２１）と金属部材５０とが短絡する虞がある。そして、距離ｄ２が小さい程、メッキ膜２１と金属部材５０とが短絡し易くなる。これらの課題を解決するため、本実施形態では、金属部材５０上に短絡防止層６０を設ける。短絡防止層６０は、樹脂層１０よりもレーザー光により切削され難いため、ｄ２を小さくしても、メッキ膜２１と金属部材５０との短絡を防げる。これにより、回路部品１００の放熱性を向上させることができる。
【００４２】
また、短絡防止層６０の熱伝導率は、金属部材５０の熱伝導率より低く、樹脂層１０の熱伝導率より高い方が好ましい。これにより、樹脂層１０上の実装部品３０の発する熱を短絡防止層６０を介して効率的に金属部材５０へ逃すことができ、回路部品１００の放熱性が向上する。
【００４３】
また、本実施形態の回路部品１００では、金属部材５０上に短絡防止層６０を設けることで、回路部品１００のコストを削減できる。回路部品１００の放熱性が改善するため、本実施形態では、樹脂層１０の熱伝導率が多少低くとも、例えば、１〜５Ｗ/ｍ・Ｋ程度であっても、回路部品全体としては、十分な放熱性を得られる。一般に、熱伝導率が高い樹脂材料は高価である。樹脂層１０を熱伝導率の比較的低い樹脂材料で形成することで、回路部品１００のコストを低減できる。
【００４４】
また、本実施形態の回路部品１００では、金属部材５０上に短絡防止層６０を設けることで、樹脂層１０の生産性も向上する。一般に、熱伝導率が高い樹脂材料は、絶縁性熱伝導フィラーの含有率が高いため、硬化速度が遅く、成形時の流動性も低い。このため、熱伝導率が高い樹脂材料を用いると、樹脂層１０の生産性が低くなる。更に、金属部材５０の面５０ａの表面粗さが大きい場合、樹脂層１０の金属部材５０側の転写面積が増大し、成形時に高温の樹脂材料が急冷却される。これにより、成形時の樹脂材料の流動性は、更に低下する。しかし、本実施形態では、熱伝導率の比較的低い樹脂材料、即ち、絶縁性熱伝導フィラーの含有率が比較的低い樹脂材料を用いることができるため、成形時の流動性を改善でき、硬化速度を速めることができる。更に、金属部材５０上に短絡防止層６０を設けることで、樹脂材料は熱伝導率の高い金属部材５０と直接接触を回避できる。これにより、樹脂材料の急冷却が緩和され、樹脂層１０の生産性が更に向上する。
【００４５】
更に、本実施形態の回路部品１００では、樹脂層１０に実装される実装部品３０の実装面１０ａ（基準面）に対する傾きを抑制できる。実装面１０ａ上に複数の実装部品３０を実装する場合、複数の実装部品間における高さ方向（実装面１０ａに垂直な方向）の位置のバラつきも抑制できる。したがって、本実施形態の回路部品１００では、実装面１０ａに対する傾き、高さ方向（実装面１０ａに垂直な方向）における位置ずれが許容され難い実装部品、又は干渉し易い場所に隣接されて使用される複数の実装部品等を好適に用いることができる。以下に、本実施形態において、実装部品３０の実装面１０ａ（基準面）に対する傾きを抑制できるメカニズムを説明する。
【００４６】
回路部品の用途によっては、実装部品３０の高さ方向（実装面１０ａに垂直な方向）の高い位置決め精度が要求される。例えば、複数のＬＥＤを備える自動車ヘッドライトモジュールでは、ＬＥＤが基準面に対して傾いていると配光制御が困難となる。しかし、樹脂層１０上にメッキ膜２１により回路パターン２０を形成する場合、レーザー光による粗化深さ及びメッキ膜の厚さを高精度に制御することは困難である。更に、回路パターン２０の形成に電解メッキを用いる場合には、電解メッキに用いる電極からの位置のよって、メッキ膜２１の厚さにムラが生じる。このように、樹脂層１０上にメッキ膜２１からなる回路パターン２０を形成する場合、メッキ膜２１の表面２１ａの高さは不均一となる。
【００４７】
図３（ａ）、（ｂ）に、ハンダ４０の溶解前後における、実装部品３０周辺の様子を模式的に示す。図３（ａ）、（ｂ）では、メッキ膜２１の表面２１ａの高さが不均一であることを強調して表現している。図３(ａ)に示すハンダ４０の溶解前（ハンダリフロー前）では、表面２１ａの高さが不均一なメッキ膜２１上に、常温のハンダ４０を介して実装部品３０設置している。このため、実装部品３０は実装面１０ａに対して傾いている。尚、このとき、溝１３から突出する量の常温のハンダ４０を用いて、ハンダ４０と実装部品３０とは接触させる。
【００４８】
図３（ａ）に示す実装部品３０をリフロー炉に通し、ハンダリフローを行う。このとき、ハンダ４０は溶解し、溶解したハンダ４０は、メッキ膜２１の表面２１ａ上を溝１３の長さ方向に広がる。同時に、溶解したハンダ４０の表面張力により、実装部品３０を樹脂層１０に向う方向（図３（ａ）に示す矢印方向）に引っ張る力が生じる。ハンダ４０に引っ張られた実装部品３０の電極３１は、溝１３ａ、１３ｂの両側の水平な接地面１４ａ、１４ｂ、１４ｃに当接する。これにより、実装部品３０の高さ方向の位置決めが正確になされ、その後、ハンダ４０が固化して実装部品３０は固定される（図３（ｂ））。また、実装面１０ａ上に複数の実装部品３０を実装する場合においても、それぞれの実装部品３０を位置決めするそれぞれの接地面４０の高さ（実装面１０ａに垂直な方向の位置）を同一にすることで、複数の実装部品３０間における高さ方向のバラつきも抑制できる。
【００４９】
ハンダ４０が溶解するとき、ハンダ４０はメッキ膜２１の表面２１ａ上に広がるので、溝１３はハンダ４０が設置される領域より長く又は広く形成されることが好ましい。溝１３は、実装領域１２から実装領域１２の外の領域に延びていてもよい。この場合、ハンダ４０は実装領域１２の外側まで広がる場合もある。
【００５０】
本実施形態との比較のため、図８（ａ）、（ｂ）に、実装領域１２に溝１３及び接地面１４を有さない樹脂層８０に実装した実装部品３０を示す。図８(ａ)に示すハンダリフロー前において、メッキ膜の表面２１ａの高さが不均一であるため、実装部品３０は実装面８０ａに対して傾いている。しかし、ハンダリフローを行っても、樹脂層８０が溝１３及び接地面１４を有さないため、実装部品３０の傾きは補正されることなく固化される（図８（ｂ））。
【００５１】
尚、以上説明した本実施形態において、回路パターン２０は、図１（ａ）、（ｂ）に示すように、板状の樹脂層１０の実装面１０ａのみに形成されているが、本実施形態は、これに限定されない。樹脂層１０は板状に限定されず、回路部品１００の用途に応じた任意の形状とすることができる。そして回路パターン２０は、樹脂層１０の複数の面に亘って、又は球面等を含む立体形状の面に沿って立体的に形成されてもよい。回路パターン２０が、樹脂層１０の複数の面に亘って、又は球面等を含む立体形状の表面に沿って立体的に形成される場合、回路部品１００は三次元成形回路部品として機能する。
【００５２】
［回路部品の製造方法］
回路部品１００の製造方法について説明する。まず、金属部材５０を用意する（図４（ａ））。金属部材５０は、市販品の金属板、放熱フィン等であってもよいし、ダイカストにより任意の形状に成形したものであってもよい。金属部材５０の樹脂層１０と接続する面５０ａの表面粗さＲｚは、例えば１０μｍ〜５００μｍであることが好ましい。所望の表面粗さとなるように、例えば、レーザー光照射等により、面５０ａを粗化して凹凸を形成してもよい。
【００５３】
次に、金属部材５０の面５０ａに、短絡防止層６０を形成する（図４（ｂ））。短絡防止層６０の形成方法は特に限定されないが、例えば、真空蒸着、イオンプレーティング等の物理的蒸着法（ＰＶＤ）、プラズマＣＶＤ等の化学的蒸着法（ＣＶＤ）、エアロゾルディポジション（ＡＤ）法、スパッタリング、溶射法、コールドスプレー法、ウォームスプレー法等を用いることができる。中でも、低コストで、粗化された複雑形状を有する面５０ａ上に緻密な薄膜を形成できるＰＶＤ、ＡＤ法等が適している。
【００５４】
次に、短絡防止層６０の面６０ａに樹脂層１０を形成する。例えば、樹脂層１０はインサート成形（一体成形）によって形成してもよい。具体的には、短絡防止層６０が形成された金属部材５０を先に金型内に配置し、その金型の空き部分に樹脂材料を射出充填する。これにより、短絡防止層６０が形成された金属部材５０と、樹脂層１０とが一体に成形される。インサート成形としては、射出成形、トランスファー成形等を用いることができる。このように、樹脂層１０と、その表面に短絡防止層６０が形成された金属部材５０とは、一体成形した一体成形体であってもよい。ここで、一体成形体とは、別個に作成された金属部材５０と樹脂層１０とを接着や接合（二次接着や機械的接合）するのではなく、樹脂層１０の成形時に金属部材５０と接合する加工（典型的にはインサート成形）により製造したものを意味する。また、金型に溝１３に対応する凸部を設けておき、樹脂層１０の成形と同時に溝１３を成形することが好ましい（図５（ａ）及び（ｂ））。
【００５５】
次に、樹脂層１０の実装面１０ａを含む表面に、回路パターン２０を形成する。回路パターン２０の一部は、溝１３内に形成される。回路パターン２０を形成する方法は、特に限定されず、汎用の方法を用いることができる。例えば、実装面１０ａ全体にメッキ膜を形成し、メッキ膜にフォトレジストでパターニングし、エッチングにより回路パターン以外の部分のメッキ膜を除去する方法、回路パターンを形成したい部分にレーザー光を照射して樹脂層を粗化し、レーザー光照射部分のみにメッキ膜を形成する方法等が挙げられる。
【００５６】
本実施形態では、以下に説明する方法により回路パターン２０を形成する。まず、樹脂層１０の表面に、触媒活性妨害層（不図示）を形成する。次に、触媒活性妨害層が形成された樹脂層１０の実装面１０ａの無電解メッキ膜を形成する部分、即ち、回路パターン２０を形成する部分をレーザー描画する。これにより、実装面１０ａ上にレーザー描画部分が形成される。このとき、回路パターン２０が形成される溝１３内もレーザー描画する。次に、レーザー描画した樹脂層１０の表面に無電解メッキ触媒を付与し、そして、無電解メッキ液を接触させる。触媒活性妨害層は、その上に付与される無電解メッキ触媒の触媒活性を妨げる（妨害する）。このため、触媒活性妨害層上では、無電解メッキ膜の生成が抑制される。一方、レーザー描画部分は、触媒活性妨害層が除去されるため、無電解メッキ膜が生成する。これにより、レーザー描画部分に無電解メッキ膜２１による回路パターン２０が形成される（図６（ａ）及び（ｂ））。
【００５７】
触媒活性妨害層は、触媒活性を妨害する樹脂（触媒失活剤）を用いて形成できる。触媒失活剤としては、側鎖にアミド基及びジチオカルバメート基を有するポリマーが好ましい。側鎖のアミド基及びジチオカルバメート基が無電解メッキ触媒となる金属イオンに作用し、触媒能を発揮することを妨げると推測される。また、触媒失活剤は、デンドリマー、ハイパーブランチポリマー等のデンドリティックポリマーが好ましい。触媒失活剤としては、例えば、特開２０１７‐１６０５１８号公報に開示されるポリマーを用いることができ、また、同特許公開公報に開示される方法により、樹脂層１０の表面に妨害層を形成できる。
【００５８】
レーザー描画に用いるレーザー光及びレーザー描画方法は、特に限定されず、汎用のレーザー光及びレーザー描画方法を適宜選択して用いることができる。レーザー描画部分では、触媒活性妨害層（不図示）が除去されると共に、樹脂層１０の表面が粗化される。これにより、レーザー描画部分に無電解メッキ触媒が吸着し易くなる。また、溝１３内がレーザー描画されることにより切削され、切削された分、溝１３の深さが成形時より深くなる。
【００５９】
無電解メッキ触媒は、特に限定されず、汎用のものを適宜選択して用いることができる。また、無電解メッキ触媒として、例えば、特開２０１７−０３６４８６号公報に開示されている塩化パラジウム等の金属塩を含むメッキ触媒液を用いてもよい。無電解メッキ触媒として金属塩を含むメッキ触媒液を用いる場合、樹脂層１０にメッキ触媒液を付与する前に、無電解メッキ触媒の吸着を促進する前処理液を樹脂層１０に付与してもよい。前処理液としては、例えば、ポリエチレンイミン等の窒素含有ポリマーを含む水溶液を用いることができる。
【００６０】
無電解メッキ液及び無電解メッキ方法は、特に限定されず、汎用の無電解メッキ液及び無電解メッキ方法を適宜選択して用いることができる。無電解メッキ液は、例えば、次亜リン酸ナトリウム、ホルマリン等の還元剤を含有する。無電解メッキ液としては、無電解ニッケルメッキ液、無電解ニッケルリンメッキ液、無電解銅メッキ液、無電解パラジウムメッキ液等を用いることができ、中でも無電解メッキ触媒（金属イオン）の還元効果の高い次亜リン酸ナトリウムを還元剤として含み、メッキ液が安定な無電解ニッケルメッキ液（無電解ニッケルリンメッキ液）が好ましい。回路パターン２０の形成においては、無電解メッキ膜の上に、更に、他の種類の無電解メッキ膜や電解メッキ膜を積層してもよい。また、溝１３内において、メッキ膜２１の厚さは、溝１３の深さより小さくなるよう制御される。即ち、メッキ膜２１の表面２１ａが接地面１４に届かないように制御される（図６（ｂ））。
【００６１】
尚、上述のように、コスト上昇を抑制しつつ回路パターン２０の腐食を防止するため、実装面１０ａにおいて、実装部品３０がハンダ付けされる実装領域１２以外をレジストで覆い、実装領域１２に形成される回路パターン２０の最表面のみに金メッキ膜を形成してもよい。このような態様の回路パターンは、例えば、以下方法により形成できる。まず、最表面の金メッキ膜を除く回路パターン２０が形成された樹脂層１０の実装面１０ａにソルダーレジスト（例えば、太陽インキ株式会社製）を塗布し、レジスト層を形成する。次に、レーザー光を用いて、実装領域１２上のレジスト層を除去して開口を形成し、開口に回路パターン２０を露出される。そして、開口に露出している回路パターン２０の最表面のみに金メッキ膜を形成する。
【００６２】
樹脂層１０に回路パターン２０を形成した後、樹脂層１０の実装領域１２に実装部品３０をハンダ４０により実装する。これにより、本実施形態の回路部品１００が得られる。実装部品３０は、溝１３内のメッキ膜２１にハンダ４０を介して接触する。上述したように、実装部品３０を実装するとき、溶解したハンダ４０により、実装部品３０が樹脂層１０に向う方向（図３（ａ）に示す矢印方向）に引っ張られ、実装部品３０が接地面１４ａ、１４ｂ、１４ｃに当接する。これにより、メッキ膜２１の表面２１ａの高さが不均一であっても、実装部品３０の高さ方向の位置決めが正確になされる（図３（ｂ））。
【００６３】
実装部品３０の実装方法は特に限定されず、汎用の方法を用いることができ、例えば、メッキ膜２１上に常温のハンダ４０と実装部品３０とを配置して高温のリフロー炉に通過させるハンダリフロー法、又はレーザー光を樹脂層１０と実装部品３０の界面に照射してハンダ付けを行うレーザーハンダ付け法（スポット実装）により、実装部品３０を樹脂層１０にハンダ付けしてもよい。
【００６４】
［変形例］
図７（ａ）及び（ｂ）に示す本実施形態の変形例について説明する。本実施形態の回路部品１００は、実装面１０ａにおいて、実装部品３０に隣接して配置される規制部（凸部）１７を有してもよい。本変形例では、規制部１７は、実装部品３０の周囲を囲んでいる。即ち、樹脂層１０は、実装面１０ａに、実装領域１２の境界付近で且つ実装領域１２の外側に配置される規制部（凸部）１７を有し、規制部１７は実装領域１２の周囲を囲んでいる。実装部品３０は、規制部１７に囲まれる実装領域１２に配置され、規制部１７の少なくとも一部は、実装部品３０に接している。
【００６５】
本変形例では、樹脂層１０が凸部１７を有する以外の構成は、図１に示す回路部品１００と同様である。したがって、本変形例では、上述した実施形態と同様に、短絡防止層６０により、回路部品１００の放熱性を向上させることができる。また、実装部品３０が接地面１４に接触することで、実装部品３０の実装面１０ａ（基準面）に対する傾きを抑制できる。更に、本変形例は、規制部１７を設けることで、以下の効果を奏する。
【００６６】
まず、規制部１７に実装部品３０を接触させて配置することで、実装部品３０の実装面１０ａ上における位置決め（水平方向における位置決め）を正確且つ容易に行える。更に、規制部１７は、実装部品３０をリフロー炉に通した時に生じる、実装部品３０が実装面１０ａに対して立ち上がる現象（マンハッタン現象）を防止できる。この現象は、実装部品３０を複数のハンダ４０と接触させた場合に、複数のハンダ４０間において、実装部品３０を引っ張る表面張力に差が生まれることが原因である。表面張力の差は、例えば、複数のハンダ４０間における、ハンダ表面４０ａの高さの相違、ハンダ４０の量、ハンダリフロー時の温度等のバラつきによって生じる。本変形例では、実装部品３０に隣接させて規制部１７を設けることで、実装部品３０の位置及び動きを規制でき、ハンダリフロー時に実装部品３０が立ち上がることを抑制できる。
【００６７】
図７（ａ）及び（ｂ）に、本変形例のハンダ４０の溶解前後における、実装部品３０周辺の様子を模式的に示す。図７(ａ)に示すハンダ４０の溶解前（ハンダリフロー前）において、メッキ膜２１の表面２１ａの高さは不均一である。このため、その上に配置されるハンダ４０の表面４０ａの高さが、溝１３ａと溝１３ｂで異なっている。溝１３ａ内のハンダ４０の表面４０ａの方が、溝１３ｂ内のそれよりも高い位置（実装面１０ａからより離れた位置）にある。実装領域１２に配置される実装部品３０は、実装領域１２の周囲に配置される規制部１７により、大きく傾くことなく、実装面１０ａに対して略平行に配置される。このとき、実装部品３０は、溝１３ａ内のメッキ膜２１の表面２１ａとのみ接触し、溝１３ｂ内のメッキ膜２１の表面２１ａとは接触していない。
【００６８】
図７（ａ）に示す実装部品３０をリフロー炉に通し、ハンダリフローを行う。このとき、実装部品３０が接触している溝１３ａ内のハンダ４０のみの表面張力により、実装部品３０の左側（図７（ａ）における向かって左側）が、樹脂層１０に向う方向（図７（ａ）に示す矢印方向）に引っ張られる。しかし、実装部品３０は、規制部１７によって、右側が立ち上がる動きが規制され、実装部品３０全体が実装面１０ａに対して平行を保ったまま、実装面１０ａの方向に引っ張られる。ハンダ４０に引っ張られた実装部品３０は、接地面１４ａ、１４ｂ、１４ｃに当接し、実装部品３０の高さ方向の位置決めが正確になされる（図７（ｂ））。
【００６９】
規制部１７の実装部品３０に対向する規制面１７ａは、実装面１０ａから離れるにしたがって、実装部品３０から離れる方向に傾斜していることが好ましい。これにより、規制部１７に囲まれた実装領域１２に、実装部品３０を配置し易くなる。尚、本変形例では、規制部１７により実装領域１２を囲んだが、本実施形態はこれに限定されない。例えば、複数個に分割された規制部１７を実装部品３０に隣接して配置してもよい。
【００７０】
規制部１７の大きさは、実装部品３０の大きさ等に合わせて適宜決定できる。規制部（凸部）１７は、それに対応する凹部が形成された金型を用いて、樹脂層１０の成形と同時に形成してもよい。
【実施例】
【００７１】
以下、実施例及び比較例により本発明を具体的に説明するが、本発明は下記の実施例及び比較例により制限されない。
【００７２】
［実施例］
本実施例では、図１に示す回路部品１００を製造した。実装部品３０として、ＬＥＤ（発光ダイオード）を用いた。
【００７３】
（１）金属部材の成形及び表面粗化
ダイカストにより、アルミニウム合金（ＡＤＣ１２、熱伝導率：９２Ｗ/ｍ・Ｋ）の放熱フィン（金属部材５０）を成形した。放熱フィン５０の面５０ａをレーザー光照射（レーザー加工）により粗化した。面５０ａの表面粗さＲｚは、６５μｍであった（図４（ａ））。
【００７４】
（２）短絡防止層の形成
放熱フィン５０の面５０ａ上に、膜厚１０μｍのイットリア層（Ｙ２Ｏ３、熱伝導率：１１Ｗ/ｍ・ｋ）（短絡防止層６０）をＰＶＤにより形成した（図４（ｂ））。
【００７５】
（３）樹脂層の成形
イットリア層６０の表面６０ａ上に、最大粒子径が６０μｍのアルミナ粒子（酸化アルミニウム）を含むエポキシ樹脂である樹脂材料（熱伝導率：１Ｗ／ｍ・Ｋ）をインサート成形（トランスファー成形）し、樹脂層１０を形成した。樹脂層１０の厚さｄ１は、１２０μｍとした。また、インサート成形に用いた金型には、溝１３に対応する凸部を設け、樹脂層１０の成形と同時に溝１３を成形した。樹脂層１０の成形時の溝１３の深さは２０μｍ、最も狭い幅は０．５ｍｍとした（図５（ａ）及び（ｂ））。尚、以下において、短絡防止層６０及び樹脂層１０を形成した金属部材５０を「基材」と記載する。
【００７６】
尚、本実施例では、放熱フィン５０の短絡防止層６０及び樹脂層１０が形成されていない面に、市販の電着塗装液（シミズ製、エレコート）を用いて、膜厚２０μｍの輻射膜を形成した。輻射膜は、後述する無電解メッキ工程において、放熱フィン５０の腐食及び放熱フィン５０上への無電解メッキ膜の成長を抑制する。更に、輻射膜は、放熱フィン５０の放熱性を向上させる。
【００７７】
（４）回路パターンの形成
本実施例では、以下に説明する方法により、樹脂層１０上にメッキ膜２１により形成された回路パターン２０を形成した。
【００７８】
（ａ）触媒活性妨害層の形成
樹脂層１０の表面に、触媒失活剤である下記式（１）で表されるハイパーブランチポリマーを含む触媒活性妨害層を形成した。下記式（１）で表されるハイパーブランチポリマーは、特開２０１７‐１６０５１８号公報に開示される方法により合成した。
【００７９】
【化１】
2020025123.tif 000003
【００８０】
合成した式（１）で表されるポリマーをメチルエチルケトンに溶解して、ポリマー濃度０．５重量％のポリマー溶液を調製した。室温のポリマー溶液に、基材を５秒間浸漬し、その後、８５℃乾燥機中で５分間乾燥した。これにより、樹脂層１０の表面に膜厚約７０ｎｍの触媒活性妨害層が形成された。
【００８１】
（ｂ）レーザー描画
触媒活性妨害層を形成した樹脂層１０の表面に、３Ｄレーザーマーカ（キーエンス製、ファイバーレーザー、出力５０Ｗ）を用いて、１２００ｍｍ／ｓの加工速度で、溝１３内を含む回路パターン２０に対応する部分をレーザー描画した。描画パターンの線幅は０．３ｍｍ、隣り合う描画線間の最小距離は０．５ｍｍとした。レーザー描画により、レーザー描画部分の触媒活性妨害層を除去できた。また、レーザー描画部分の表面は粗化され、樹脂層１０内に含まれていたフィラーが露出した。
【００８２】
溝１３の深さは、溝１３の底がレーザー光照射により切削されたことにより、成形時の２０μｍから更に深くなり、約１００μｍ（平均値）となった。溝深さはレーザー顕微鏡にて測定した。また、溝１３の底の表面粗さＲｚは約８０μｍであった。したがって、溝１３内に形成されるメッキ膜２１と短絡防止層６０との間の距離ｄ２は、約２０μｍであった。
【００８３】
（ｃ）無電解メッキ触媒の付与
３０℃に調整した市販の塩化パラジウム（ＰｄＣｌ２）水溶液（奥野製薬工業製、アクチベータ、塩化パラジウム濃度：１５０ｐｐｍ）に基材を５分間浸漬した。その後、基材を塩化パラジウム水溶液から取り出し、水洗した。
【００８４】
（ｄ）無電解メッキ
６０℃に調整した無電解ニッケルリンメッキ液（奥野製薬工業製、トップニコロンＬＰＨ−Ｌ、ｐＨ６．５）に、基材を１０分間浸漬した。樹脂層１０上のレーザー描画部分にニッケルリン膜（無電解ニッケルリンメッキ膜）が約１μｍ成長した。同時に、金属部材５０の表面にも、ニッケルリン膜が約１μｍ形成した。
【００８５】
ニッケルリン膜上に、更に、汎用の方法により、電解銅メッキ膜を８０μｍ、電解ニッケルメッキ膜を１μｍ、電解金メッキ膜を０．１μｍ、この順に積層し、回路パターン２０を形成した。回路パターン２０は、溝１３中にも同様に形成された。
【００８６】
（５）実装部品の実装
実装部品３０として、面実装タイプの高輝度ＬＥＤ（日亜化学製、ＮＳ２Ｗ１２３ＢＴ、３．０ｍｍｘ２．０ｍｍｘ高さ０．７ｍｍ）を用いた。樹脂層１０の実装領域１２の溝１３内に形成されたメッキ膜２１上に、常温のハンダ４０を介して、４個の実装部品（ＬＥＤ）３０を配置した。図１（ａ）に示すように、４個の実装部品３０は直列接続した。次に、ＬＥＤを配置した基材をリフロー炉に通した（ハンダリフロー）。リフロー炉内で基材は加熱され、基材の最高到達温度は約２４０℃となり、基材が最高到達温度で加熱された時間は約１分であった。ハンダ４０により、実装部品１５は樹脂層１０に実装され、本実施例の回路部品１００を得た。ハンダ４０の平均膜厚は約２０μｍであった。
【００８７】
得られた回路部品１００の回路パターン２０に電源を接続し、４００ｍＡの直流電流を流したところ、全てのＬＥＤ（実装部品）３０が点灯した。本実施例では、溝１３内に形成されるメッキ膜２１と短絡防止層６０との間の距離ｄ２を約２０μｍと短くしたが、メッキ膜２１と金属部材５０は短絡しなかった。また、ＬＥＤの温度が十分に安定した点灯から３０分後に、ＬＥＤ３０の背面の電極３１間に熱電対を固定してＬＥＤ３０の温度を測定した。その結果、ＬＥＤ３０の温度は５５℃であった。ＬＥＤ３０の温度は、目標の１００℃より十分に低く、本実施例の回路部品１００は、放熱性に優れることが確認できた。
【００８８】
また、本実施例の回路部品１００における、実装部品３０の実装面１０ａに対する傾きを測定した。４個の実装部品３０全てにおいて、傾きは０．２°であり、目標の０．５°以内であった。
【００８９】
[比較例]
本比較例では、短絡防止層６０を形成しなかった以外は、実施例と同様の方法で、図１に示す回路部品１００を製造した。但し、実施例と同様のレーザー描画条件では、メッキ膜２１形成時にメッキ膜２１と金属部材５０とが短絡してしまった。そこで、本比較例では、レーザー加工速度を２０００ｍｍ/ｓと速くした。この結果、溝１３の底の切削量は実施例より少なくなり、溝１３の深さは、実施例（約１００μｍ）より浅い、約７０μｍ（平均値）となった。したがって、溝１３内に形成されるメッキ膜２１と金属部材５０との間の距離は、実施例のｄ２（約２０μｍ）よりも大きい約５０μｍであった。また、溝１３の底の表面粗さＲｚを顕微鏡により測定したところ、約５０μｍであった。
【００９０】
本比較例の回路部品１００の回路パターン２０に電源を接続し、４００ｍＡの直流電流を流したところ、全てのＬＥＤ（実装部品）３０が点灯した。ＬＥＤの温度が十分に安定した点灯から３０分後に、ＬＥＤ３０の背面の電極３１間に熱電対を固定してＬＥＤ３０の温度を測定した。その結果、ＬＥＤ３０の温度は７５℃であり、実施例（５５℃）より高かった。この原因は、メッキ膜２１と金属部材５０との間の距離が実施例１と比較して大きかったことと、短絡防止層６０を有さないため、熱抵抗の大きい樹脂層１０から金属部材５０への熱伝導効率が低かったことだと推測される。
【産業上の利用可能性】
【００９１】
本発明の回路部品（ＭＩＤ）は、放熱性を更に高めることができる。このため、本発明の回路部品は、ＬＥＤ等の実装部品を実装した部品に適しており、スマートフォンや自動車の部品に応用可能である。
【符号の説明】
【００９２】
１０                    樹脂層
１２                    実装領域
１３                    溝
１４                    接地面
２０                    回路パターン
２１                    メッキ膜
３０                    実装部品（ＬＥＤ）
４０                    ハンダ
５０                    金属部材
１００                  回路部品
【図１】
2020025123.tif 000004
【図２】
2020025123.tif 000005
【図３】
2020025123.tif 000006
【図４】
2020025123.tif 000007
【図５】
2020025123.tif 000008
【図６】
2020025123.tif 000009
【図７】
2020025123.tif 000010
【図８】
2020025123.tif 000011